(57)【特許請求の範囲】
【請求項１】
（ａ）  一般式（Ｉ−ａ）
【化１】
0004709479.tif 000016
（上式中、ＸはＯＨＣ−を表し、
Ｙは式
【化３】
0004709479.tif 000017
を表し、かつ、ここでＲ1およびＲ2はメチル基であり、
ｍおよびｎは独立して、１０〜１０,０００の整数であり、
ｑおよびｒは０または１〜１２の整数であり、
ｔは０または１の整数であり、
Ｚは、ｒが０であるとき、水素原子、アセチル、アクリロイル、メタクリロイル、シンナモイル、アリルまたはビニルベンジルを表し、ｒが１〜２０の整数であるとき、Ｃ1-6アルコキシカルボニルを表す）で表されるブロックコポリマーに由来し、かつ、親水性ポリマーセグメントからシエル部分が形成され、そして疎水性ポリマーセグメントからコア部分が形成された高分子ミセルを含んでなる調製物、と
（ｂ）  （ａ）に記載の高分子ミセルのアルデヒド基と反応しうるアミノ基を側鎖に有し、そして該アルデヒド基との反応の結果、水性媒体中でゲルを形成する水溶性ポリアミンポリマーであって、ポリ（アリルアミン）、ポリ（Ｌ−リシン）、ポリ（Ｄ−リシン）、ポリ（Ｄ,Ｌ−リシン）および脱アセチル化率７０％以上のキトサンからなる群より選ばれるポリマー鎖を含むポリアミンポリマーを含んでなる調製物、
との組み合わせ物を含んでなる動物組織のための接着剤。
【請求項２】
前記ポリアミンポリマーが、ポリ（アリルアミン）、ポリ（Ｌ−リシン）、ポリ（Ｄ−リシン）およびポリ（Ｄ,Ｌ−リシン）からなる群より選ばれ、分子量が１０００〜５００万である、請求項１に記載の接着剤。
【請求項３】
（ａ）の調製物と（ｂ）の調製物が組織を接着することの必要なイン・サイチュー（in situ）で組み合わされる請求項１または２に記載の接着剤。
【発明の詳細な説明】
【０００１】
【発明の属する技術的分野】
本発明は温血動物の組織を接着し、都合よくは確実な止血をもたらす接着剤に関する。
【０００２】
【従来の技術】
外科手術中の止血は、伝統的には糸と針を用いて行われてきたが、近年の手術の難度が高くなったことにより、止血目的に組織接着剤が、循環器外科を中心に汎用されつつある。この止血のための組織接着剤に求められる要件は、安全性、操作性、接着強度が高いことである。
【０００３】
このような外科手術における組織接着剤および／またはシーラントとして、動物由来のコラーゲン、動物またはヒト（特に、血液）由来の、フィブリングルー（Fibrin Glue）（例えば、非特許文献１参照。）が、使用されてきたが、動物やヒト由来の成分であるコラーゲンやフィブリノーゲンを用いたものはウイルスやクロイツフェルトヤコブ病などの感染の危惧が除けない。このような観点から、該接着剤として合成ポリマーの使用も検討されてきた（例えば、非特許文献２参照。）。しかし、これらの材料は局所的な炎症や細胞毒性を示し、また、生物適合性に乏しいものであった。さらにこれらの材料の使用に伴う短所を補うものとして、水溶性領域［例えば、ポリ（エチレンオキシド）］と生分解性領域［例えば、ポリ（ヒドロキシ酸）］を有し、かつポリマー間に共有結合をもたらすフリーラジカル重合性末端基とを有するポリマーを用いる組織の接着剤が提案されている［例えば、特許文献１参照。］。また、ウシアルブミンとグルタルアルデヒドを用いる糊［Bio Glu（商標）］も組織の接着剤と使用すべく検討が進んでいる。
【０００４】
【特許文献１】
米国特許第５,４１０,０１６号明細書（第２６欄、第３１〜３４欄）
【０００５】
【非特許文献１】
Transfusion,３０（８）,１９９０,７４１
【０００６】
【非特許文献２】
Advances in Polymer Science ７９：６５−９３
【０００７】
【発明が解決しようとする課題】
以上に述べた特許文献１に記載の組織接着剤は、動物由来の生体成分をなるべく使用することなく、合成ポリマーのみから調製でき、しかも良好な組織接着性を示すようである。
【０００８】
しかしながら、該組織接着剤は、その塗布後に接着剤固化のための重合開始に際し、特殊な光を照射する必要があるなど、手術中の操作が煩雑になる欠点がある。また、Bio Glue（商標）を初めとするグルタルアルデヒドなどの低分子アルデヒドを使用するものは、低分子アルデヒドが止血面組織から組織内深部へ浸透することによる危険性の懸念がある。
【０００９】
したがって、低毒性でかつ、生体成分を用いることによる感染についての危惧がなく、操作性に優れた（例えば、患部への塗布後に、特殊な光の照射や特別な加熱などを要することなく、通常、短時間（１分程度）で固化する。）特性を有する組織接着剤の提供が希求されるところである。
【００１０】
【課題を解決するための手段】
本発明者らは、例えば、ポリ（エチレンオキシド）−block−ポリ（ラクチド）のポリ（エチレンオキシド）セグメントの末端にアルデヒド基（またはホルミル：ＯＨＣ−）を担持するポリマーから水系溶媒中で形成された高分子ミセルと、アミノ基（Ｈ2Ｎ−）を有するポリマーとを患部組織へ塗布すると、ゲルを形成して止血作用を示すとともに、組織へ確実かつ、強く接着することを見出した。この結果は、以下に示す理論に拘束されるものでないが、高分子ミセル表面に存在するアルデヒド基とアミノ基を有するポリアミンポリマーのアミノ基との間でシッフ塩形を形成してゲルをもたらし、さらに、未反応のアルデヒド基が生体組織に存在するアミノ基とも反応することで強い組織接着性をも示したものとみなせる。
【００１１】
このような作用・効果は、上記の高分子ミセルに用いたブロックコポリマーに代え、上記のブロックコポリマー以外の各種のアルデヒド−親水性セグメント−疎水性セグメントで表されるブロックコポリマーに由来する高分子ミセル、さらには、作用・効果は若干劣ることがあるものの複数個のアルデヒドを有する、ある一定の水溶性ポリマーを用いた場合でも、良好な組織接着性を示すことを見出した。
【００１２】
したがって、本発明によれば、（ａ）  一般式（Ｉ）
（＜H.philic＞−L−)p＜H.phobic＞
（上式中、＜H.philic＞は、Ｌ側の末端と異なるもう一方の末端に少なくとも１個のアルデヒド基（またはホルミル：ＯＨＣ−）を有する親水性ポリマーセグメントを表し、
＜H.phobic＞は、Ｌ側の末端と異なるもう一方の末端に架橋結合を形成しうる官能基（例えば、エチレン系不飽和重合性基）を有するかまたは有しない疎水性ポリマーセグメントを表し、
Ｌは、＜H.philic＞と＜H.phobic＞を連結する単結合または連結基を表し、そして
ｐは整数１または２である。）
で表されるブロックコポリマーに由来し、かつ、水性親媒体中に置いた場合に、親水性
ポリマーセグメントからシエル部分が形成され、そして疎水性ポリマーセグメントからコア部分が形成された高分子ミセル、あるいは複数個のアルデヒド基を有する水溶性ビニル高分子、複数個のアルデヒド基を有する水溶性ポリサッカライドおよび複数個のアルデヒド基を有する水溶性ポリエーテルからなる群から選ばれる水溶性ポリマーを含んでなる調製物（以下、調製物（ａ）ともいう。）と（ｂ）  （ａ）に記載の高分子ミセルまたは水溶性ポリマーのアルデヒド基と反応しうるアミノ基を側鎖に有し、そして該アルデヒド基との反応の結果、水性媒体中でゲルを形成しうる水溶性ポリアミンポリマーを含んでなる調製物（以下、（ｂ）調製物ともいう。）、
との組み合わせ物を含んでなる動物組織のための接着剤が提供される。
【００１３】
本発明の主要なまたは好ましい態様について、以下に述べる。
【００１４】
本発明に従う、（ａ）調製物と（ｂ）調製物との組み合わせ物は、両調製物が個別に存在するか、あるいは混合した状態にある場合のいずれの状態にある物も意味する。混合した状態にある場合には、使用直前、すなわち、動物の患部の組織に適用または塗布する直前に両調製物を混合して本発明の接着剤とするのが好ましいが、（ａ）調製物に含まれる高分子ミセルまたは水溶性ポリマーのアルデヒド基と（ｂ）調製物に含まれる水溶性ポリアミンポリマーのアミノ基との反応が進行し難いｐＨ条件下では、該反応に適するｐＨ条件に調整することを条件に、使用直前より相当前に混合していてもよい。
【００１５】
他方、両調製物が個別に存在する場合の組み合わせ物とは、両調製物が、使用前にはそれぞれ独立した容器またはアプリケーターに充填された状態にあり、その後、患部の組織上、イン・サイチュー（in situ）で混合される態様を意味する。
【００１６】
したがって、両調製物は、高分子ミセルもしくは水溶性ポリマー、好ましくは水性媒体（緩衝剤を含んでいてもよい水溶液、さらに、適用または塗布される組織および上記の反応の進行に悪影響を及ぼさない範囲で、水混和性の有機溶媒、例えば、エタノール、Ｎ,Ｎ−ジメチルホルムアミド、ジメチルスルホキシド等を含んでいてもよい。）中に可溶化（もしくは溶解した）または分散させた状態にある。しかし、水性媒体中で、予じめ高分子ミセルを作製した後に得られる、例えば、凍結乾燥した状態にある高分子ミセルであるか、あるいは粉末状にある複数個のアルデヒド基を有する水溶性ポリマーも（ａ）調製物に包含される。また、（ｂ）調製物も、（ａ）調製物と同様にポリアミンポリマーが水性媒体中に溶解または分散させた状態にあるか、あるいは粉末状にあってもよい。
【００１７】
これらの調製物のいずれか一方または両方に、医薬注射剤を調製するときに常用される添加剤、単糖類、天然アミノ酸類、無機塩類、等を、本発明の目的に反しない限り、加えてもよい。さらに、適用する患部の組織に適する場合には、例えば、創傷治癒に有効な各種増殖因子（ＴＧＦ−β、ＰＤＧＦ−ＡＢ、等）を含んでいてもよい。
【００１８】
なお、本発明に従う接着剤は従来の接着剤について既に、常用されているアプリケーターを用いて、患部に適用でき、また、（ａ）調製剤と（ｂ）調製剤とが個別に存在する場合は、患部に接する箇所で両製剤が一緒になりうる様式の、いずれか既知のアプリケーターを用いて患部に適用できる。
【００１９】
（ａ）調製剤に含められる一般式（Ｉ）で表されるブロックコポリマーは、上述したような水性媒体中でそれらの分子が自己集成され、コア部が、主として疎水性セグメントからなり、そしてシエル部が、主として親水性セグメントからなる高分子ミセルを形成するものであれば、どのような親水性ポリマーセグメントと疎水性ポリマーセグメントを含んでなるものであってもよい。これらのブロックコポリマーには、（親水性ポリマーセグメント）−（疎水性ポリマーセグメント）−（親水性ポリマーセグメント）からなる、所謂、ＡＢＡ型（一般式（Ｉ）におけるｐが２である。）ブロックコポリマーも包含される。本発明にいう「ポリマーセグメント」の語は、水性媒体中で高分子ミセルを形成することができる限り、一般的な「ポリマー」の概念に入らないで、「オリゴマー」の概念に相当するセグメントをも包含する意味で用いている。
【００２０】
親水性ポリマーセグメントの一方の末端に存在するアルデヒド基は、ブロックコポリマーを製造する際のイニシエーターとして、例えばアセタール化ホルミル（換言すれば、保護されたアルデヒド基ともいえる。）化合物（例えば、アルコールを用いる（例えば、ＷＯ ９６／３３２３３または対応する米国特許第５,９２５,７２０号明細書参照。）か、また、適当な糖類を当該末端に導入するか、またはもともと糖残基を有するブロックコポリマー（例えば、ＷＯ ９６／３２４３４または対応する米国特許第５,９７３,０６９号明細書参照。）、例えば、マラプラード酸化（Malaprade oxidation）にかけ、糖残基をアルデヒド基に転化することにより、上記、少なくとも１個のアルデヒド基を有する親水性ポリマーセグメントを提供できる。また、かような糖類を適当に選ぶことにより、２個の以上のアルデヒド基を有する末端を提供することができる。
【００２１】
かようなアルデヒド基を末端に含んでなる親水性ポリマーセグメント（一般式（Ｉ）の＜H.philic＞に相当する。）を構成するポリマー鎖としては、限定されるものでないが、ポリ（エチレンオキシド）、ポリ（ビニルアルコール）、ポリ（ビニルピロリドン）、ポリ（Ｎ,Ｎ−ジメチルアクリルアミド）、親水性ポリアクリル酸エステル、親水性ポリメタクリル酸エステル、親水性ポリアクリル酸アミド、親水性ポリメタクリル酸アミド、ポリリンゴ酸、デキストラン、プルラン、デキストラン硫酸、ポリサッカライド、ポリアスパラギン酸、ポリグルタミン酸および親水性ポリアミノ酸に由来するポリマー鎖が挙げられる。
【００２２】
他方、疎水性ポリマーセグメント（一般式（Ｉ）の＜H.phobic＞に相当する。）を構成するポリマー鎖としては、限定されるものでないが、ポリ（Ｄ,Ｌ−乳酸）、ポリ（Ｌ−乳酸）、ポリ（グリコール酸）、ポリ（Ｄ,Ｌ−乳酸−CO−グリコール酸）、ポリ（Ｌ−乳酸−CO−グリコール酸）、ポリ（Ｄ,Ｌ−乳酸−CO−グリコール酸）−CO−ε−カプロラクトン）、ポリ（ε−カプロラクトン）、ポリ（δ−バレロラクトン）、ポリ（γ−ブチロラクトン）、疎水性ポリエステル、ポリ（β−ベンジル  Ｌ−アスパルテート）、ポリ（β−置換アスパルテート）、ポリ（γ−ベンジル  Ｌ−グルタメート）、ポリ（γ−置換グルタメート）、ポリ（フェニルアラニン）、ポリ（ロイシン）、ポリ（イソロイシン）、疎水性ポリアミノ酸、ポリ（プロピレンオキシド）、ポリ（テトラエチレンオキシド）、疎水性ポリエーテル、ポリ（エチレン）、ポリ（プロピレン）、ポリ（イソブチレン）、ポリ（ブタジエン）、ポリ（スチレン）、ポリ（メチルメタクリレート）、ポリ（ブチルメタクリレート）、疎水性ポリ（メタクリレート）、疎水性ポリ（アクリレート）および疎水性ポリ（アクリルアミド）および疎水性ポリ（メタクリルアミド）に由来するポリマー鎖が挙げられる。かようなポリマー鎖は、ポリマー主鎖中のいずれかの部位、好ましくは＜H.philic＞と結合する側とは別の末端部に側鎖として少なくとも１個の架橋結合を形成しうる官能基を有することができる。これらの官能基は２つの官能基が架橋結合を形成しうるものであればいかなる基であってもよいが、例えば、エチレン系不飽和重合性基、メルカプト基、アミノ基、水酸基、カルボキシル基が好ましい。なお、上記ポリマー鎖のうち、生分解性を有するエステル結合を有するものが、本発明の使用目的上好ましい。
【００２３】
以上のごとき、少なくとも２種のセグメントを含んでなるブロックコポリマーは、いずれも公知の方法によって製造でき、それらのうち、好ましいものは、一般式（Ｉ）における、＜H.philic＞のアルデヒド基を除く部分が、ポリ（エチレンオキシド）のポリマー鎖を含んでなり、かつ、もし存在する場合には架橋結合を形成する官能基以外の＜H.phobic＞の部分が、ポリ（Ｄ,Ｌ−乳酸）、ポリ（Ｌ−乳酸）、ポリ（グリコール酸）、ポリ（Ｄ,Ｌ−乳酸−CO−グリコール酸）、ポリ（Ｌ−乳酸−CO−グリコール酸）、ポリ（ε−カプロラクトン）、ポリ（δ−バレロラクトン）およびポリ（γ−ブチロラクトン）からなる群より選ばれるポリマーのポリマー鎖を含んでなり、そしてＬが単結合；直鎖もしくは分岐のＣ1-12アルキレン基；−ＮＨ−、−Ｏ−、−ＣＯＮＨ−、−ＮＨＣＯ−、−ＣＯＯ−、−ＯＣＯ−、−ＮＨＣＯＯ−、−ＯＣＯ−ＮＨ−および−ＮＨＣＯ−ＮＨ−からなる群より選ばれる１つの基がいずれか片方のもしくは両末端に存在するか、または該基によって中断されている直鎖もしくは分岐のＣ1-12アルキレン基である、ブロックコポリマーが挙げられる。さらに、特に好ましいブロックコポリマーとしては、一般式（Ｉ−ａ）
【００２４】
【化７】
0004709479.tif 000002
【００２５】
（上式中、ＸはＯＨＣ−または
【００２６】
【化８】
0004709479.tif 000003
【００２７】
を表し、
Ｙは式
【００２８】
【化９】
0004709479.tif 000004
【００２９】
または−(ＣＨ2)s−を表し、かつ、ここでＲ1およびＲ2は独立して水素原子またはメチル基であり、ｓは３〜５の整数であり、
ｍおよびｎは独立して、１０〜１０,０００の整数であり、
ｑおよびｒは０または１〜１２の整数であり、
ｔは０または１の整数であり、
Ｚは、ｒが０であるとき、水素原子、アセチル、アクリロイル、メタクリロイル、シンナモイル、アリルまたはビニルベンジルを表し、ｒが１〜２０の整数であるとき、Ｃ1-6アルコキシカルボニルを表す）で表されるブロックコポリマーを挙げることができる。これらの特に好ましいブロックコポリマーは、例えば、上述のＷＯ ９１／３３２３３またはＷＯ ９６／３２４３４に記載されているか、あるいは記載されている方法によって得ることができる。また、これらのＰＣＴ国際公開公報には、該ブロックコポリマーから高分子ミセルの形成方法を記載されており、該ブロックコポリマー以外の本発明で使用するブロックコポリマーも、上記方法または当業者に周知の方法で高分子ミセルを形成できる。高分子ミセルを形成した後、例えば存在する場合には、架橋結合を形成できる官能基の反応［一般式（Ｉ−ａ）のポリマーにあっては、アクリロイル基等のラジカル重合］により、架橋を形成してもよい。該重合に際し、スチレン、アクリルエステル等の希釈モノマーを共存させてもよい。
【００３０】
高分子ミセルの形成には、上記ブロックコポリマーの２種以上の混合物を用いてもよく、またアルデヒド基を有するブロックコポリマーが少なくとも１重量％、好ましくは５重量含み、アルデヒド基を含まないだけで他の構造は類似するブロックコポリマーが残りを占める混合物であってもよい。
【００３１】
本発明で使用する（ａ）調製物は、上記の高分子ミセルと一緒に、または高分子ミセルに代え、複数個のアルデヒド基を有する水溶性ビニル高分子、複数個のアルデヒド基を有する水溶性ポリサッカライドおよび複数個のアルデヒド基を有する水溶性ポリエーテルからなる群から選ばれる水溶性ポリマーを含めることができる。限定されるものでないが、該水溶性ビニル高分子の具体的なものとしては、ポリアリルアルデヒドを挙げることができ、該水溶性ポリサッカライドとしては、酸化デンプン（過ヨウ素酸による）、酸化セルロース（過ヨウ素酸による）、を挙げることができ、そして該水溶性ポリエーテルとしては、両末端アルデヒド化ポリエチレングリコールを挙げることができる。
【００３２】
（ｂ）調製剤は、上記（ａ）調製剤に含められる高分子ミセルまたは水溶性ポリマーのアルデヒド基と反応しうるアミノ基を側鎖に有し、そして該アルデヒド基との反応の結果、水性媒体中でゲルを形成しうる水溶性ポリアミンポリマーを含んでなる。このようなポリアミンポリマーの具体的なものとしては、限定されるものでないが、ポリ（アリルアミン）；ポリ（Ｌ−リシン）；ポリ（Ｄ−リシン）；ポリ（Ｄ,Ｌ−リシン）；リシンとアラニン、アルギニン、アスパラギン、アスパラギン酸、グルタミン、グルタミン酸、グリシン、ヒスチジン、イソロイシン、ロイシン、リシン、メチオニン、フェニルアラニン、プロリン、セリン、スレオニン、トリプトファン、チロシン、バリンおよびサルコシンからなる群より選ばれるアミノ酸とに由来するアミノ酸残基を有するポリアミノ酸；一般式（ＩＩ）
【００３３】
【化１０】
0004709479.tif 000005
【００３４】
［上式中、ＲａおよびＲｂは独立して水素原子またはメチル基を表し、
Ａは
【００３５】
【化１１】
0004709479.tif 000006
【００３６】
を表し（ここで、ＲｃはＣ1-12アルキル基を骨格とし、１個以上のＮＨ2を含む基である）、または
Ｂは
【００３７】
【化１２】
0004709479.tif 000007
【００３８】
を表し（ここで、ＲｄはＣ1-12アルキル基を表すか、Ｃ1-12アルキル基を骨格とし、１個以上の−ＣＯＯＨまたは−ＯＨを含む基である。）、
ｘおよびｙは、独立して３〜１０,０００である。］
で表されるポリ（ビニルアミン）またはポリ（エチレンイミン）を挙げることができる。
【００３９】
本発明では、上述したとおり、ウイルスなどの感染が危惧される動物由来の成分を使用する必要はないが、安全性が確認できるのであれば、アルブミン；フィブリノーゲン；コラーゲン；ゼラチン；イムノグロブリンを上記のポリアミンポリマーとして使用することもできる。
【００４０】
また、合成ポリアミンポリマーと同様に使用する際の安全性が担保できるキトサンおよびキトサン誘導体も、ポリアミンポリマーとして、都合よく使用できる。なお、本発明で「キトサン」と称する場合には、キチンからの脱アセチル化度が１５％を超え、好ましくは５０％を超えるものを意味する。この点で、通常７０％程度以上脱アセチル化されたものがキトサンと称されているようである（例えば、Morimoto et al., Trends in Glycoscience and Glycotechnology Vol.１４ Ｎｏ.７８（２００２）ｐｐ.２０５−２２２参照。）が、本発明では、通常とは異なる概念で「キトサン」の語を用いている。一方、高度の脱アセチル化度（例えば、７０％以上）を有するものを再度アセチル化したものも、本発明にいう「キトサン」に包含される。しかし、脱アセチル化度が、好ましくは７０％以上、より好ましくは８０％以上のキトサンが使用される。これらのキトサンは、水分散体を形成する微粒子状で使用することもできる。以上に記載したキトサンは天然のキチンから製造してもよいし、また市販されているものを用いることもできる（例えば、大日精化の製品カタログ参照。）。
【００４１】
キトサン誘導体は、上述のキトサンから誘導され、本発明の目的に沿うものであれば、いかなる誘導体をも包含する。限定されるものでないが、このような誘導体の代表的なものとしては、上述の Morimoto et al., に記載されるようなキトサンの糖残基へ、部分的に側鎖として、糖残基を導入して誘導体（Ｄ−グルコール、Ｄ−ガラクトース、Ｄ−ラクトース、Ｎ−アセチル−Ｄ−グルコサミンのアリル化誘導体をアルデヒド基に変換した後、還元的アルキル化を行って得られるもの）、ポリエチレングリコールを導入した誘導体を挙げることができる。
【００４２】
これらのポリアミンポリマーの分子量は、組み合わせて使用される（ａ）調製物中の高分子ミセルまたは水溶性ポリマーの種類、さらには、ポリアミンポリマー自体の種類によって至適の分子量が変動するので限定できないが、ポリ（アリルアミン）を例にすると、５００〜５００万、好ましくは３００００〜５００万の分子量のものが使用でき、ポリ（リシン）にあっては、１０００〜５００万、好ましくは３万〜５００万の分子量のものが使用でき、約７０〜８５％脱アセチル化されたキトサンにあっては、キトサン純分０.５ｗｔ％、酢酸０.５ｗｔ％水溶液、２０℃での粘度が５〜５０００ｍＰａ・Ｓ、好ましくは１００〜２０００ｍＰａ・Ｓを示す分子量のものが使用できる。
【００４３】
（ａ）調製物中の高分子ミセルまたは水溶性ポリマーと（ｂ）調製物中のポリアミンポリマーとを組み合わせる場合の混合割合は、小規模のイン・ビトロ（in vitro）実験を行って、所期のゲルが形成する割合であれば、イン・ビボ（in vivo）でもほぼ同等の効果を得ることができるので、当業者または外科医は、容易に最適の使用割合を決定することができる。また、後述する実施例を参照できるが、例えば、一般式（Ｉ−ａ）で表されるブロックコポリマーと分子量が、１５万のポリ（アリルアミン）を組み合わせる場合（ブロックコポリマー／ポリアミン）には、０.１〜１００、であることができる。
【００４４】
また、ゲル化に際しては、（ａ）調製物と（ｂ）調製物のｐＨは４〜１１、好ましくは４〜１０に調節するのがよい。
【００４５】
上述したように、（ａ）調製物と（ｂ）調製物の組み合わせ物は、周囲温度またはヒトの体温付近の温度において、動物組織に迅速かつ、強く接着する。したがって、外科手術における組織接着剤として都合よく使用できるが、本発明の接着剤は、その他の組織もしくは細胞の固定等にも使用できる。
【００４６】
本発明に従って、ゲルが形成される場合の概念図を図１に示す。図中、Ｘは高分子ミセルの親水性セグメントの末端に存在するアルデヒド基を表し、Ｙはポリアミンポリマーの側鎖に存在するアミノ基を表す。
【００４７】
【実施例】
以下、本発明を特定の具体例を挙げ、さらに説明するが、本発明をこれらに限定することを意図するものでない。
【００４８】
高分子ミセルの製造例：
・使用したブロックコポリマー：
【００４９】
【化１３】
0004709479.tif 000008
【００５０】
【化１４】
0004709479.tif 000009
【００５１】
・アセタール−ＰＥＧ−ＰＬＡブロックコポリマー
ＰＥＧ鎖分子量：５,５００（ゲルパーミエーションクロマトグラフィーによる）
ＰＬＡ鎖分子量：４,０００（1Ｈ−ＮＭＲのＰＥＧとの強度比から）
アセタール末端のＰＥＧ−ＰＬＡブロックコポリマー２.００ｇをＮ,Ｎージメチルアセトアミド５.０ｍＬに溶解させ、水に対して１晩透析して（Spectrapor ６透析膜、分画分子量１,０００を使用）、高分子ミセルを形成させた。ミセル液を回収し、塩酸により約ｐＨ２として室温で２時間反応させ、末端のアセタール基をアルデヒド基に変換させ、水酸化ナトリウム水溶液によって、ｐＨを５.０に調節してから、水に対して１晩透析した。透明な高分子ミセル溶液を得た。（高分子末端が１００％アルデヒド基の高分子ミセル）高分子ミセル溶液の濃度は、水分を蒸発させることにより上げ、蒸留水で希釈することによって下げた。
【００５２】
また、この高分子ミセル溶液を凍結乾燥することによって、末端がアルデヒド基のブロックコポリマー（ＣＨＯ−ＰＥＧ−ＰＬＡ）を単離した。このＣＨＯ−ＰＥＧ−ＰＬＡ７７.５ｍｇとアセタール末端のＰＥＧ−ＰＬＡブロックコポリマー（アセタール−ＰＥＧ−ＰＬＡ）７０５.０ｍｇをＮ,Ｎージメチルアセトアミド２.０ｍＬに溶解させ、水に対して１晩透析して（Spectrapor ６透析膜、分画分子量１,０００を使用）、高分子末端が１０％アルデヒド基の高分子ミセル溶液を得た。実施例１  マグネチックスターラーによる凝固実験
上記高分子ミセルの製造例に従って得た、末端アルデヒドの高分子ミセル溶液０.２５ｍＬ（３７℃）にポリアミン液０.２５ｍＬ（３７℃）をテフロンの撹拌子で撹拌しながら加え、その凝固の速度と硬さを観察した。  使用したポリアミンは、株式会社 日東紡スペシャリティケミカルズより入手したポリアリルアミン溶液であった。結果を下記の表−１にまとめて示す。
【００５３】
【表１】
0004709479.tif 000010
【００５４】
注） 凝固の速度の尺度：最大：１秒以内、大：２秒以内、中：２〜５秒、小：５秒以上
凝固の強さの尺度：大：ゲルを入れたガラス容器を逆さまにしてもゲルおよびテフロン被覆撹拌子(長さ１０ｍｍ)が移動しない。
【００５５】
中：ゲルを入れたガラス容器を逆さまにするとゲルがゆっくりと移動する。
【００５６】
小：ゲルを入れたガラス容器を逆さまにするとゲルが速やかに（容器の端まで２ｃｍ程度を２秒未満で）移動する。
【００５７】
表より、高分子ミセル溶液濃度が１０％で、ポリアリルアミンの分子量が１５万のものを用いると強度の高いゲルが形成されることがわかる（Ｒｕｎ５〜９参照。）。Ｒｕｎ４と５〜９の比較により、ポリアリルアミンのｐＨが７.０〜９.０の範囲であると素早く凝固することがわかる。これは、ポリアリルアミン側鎖が適切な−ＮＨ2と−ＮＨ3＋Ｃｌ- の比になっていると、ポリアリルアミンが反応により高分子ミセル同士を架橋することができ、ゲルが形成することを示す。Ｒｕｎ６、７、１１、１２、１６−１８の比較により、この範囲の高分子ミセルおよびポリアリルアミン濃度ではゲルを形成することがわかる。さらにＲｕｎ７、１９−２１の比較により、ポリアリルアミン分子量が１.５万以上で、分子量が大きいほど強いゲルが形成することもわかる。
実施例２：
実施例１における高分子ミセル溶液に代え、ブロックコポリマーのＰＥＧ鎖末端の１０％がアルデヒド基で、残りの９０％がアセタール基（１級アミンと反応しない）である高分子ミセルを用いる他は、実施例１と同様の操作を行った。結果を表−２に示す。
【００５８】
【表２】
0004709479.tif 000011
【００５９】
表−２より、この場合も強い強度を有したゲルの形成が見られた。また、Ｒｕｎ７、９（実施例１）と２２、２３の比較により、アルデヒド基が１００％のミセルに比べて、１０％がアルデヒド基のミセルはより高いｐＨで強固なゲルを形成することがわかる。実施例３：
実施例２（？）におけるポリアリルアミンに代え、ポリ（Ｌ−リシン）［Sigma 社製 ＨＢｒ塩  平均分子量７０万、３万］を用いた他は、実施例２の操作を繰り返した。結果を表−３に示す。
【００６０】
【表３】
0004709479.tif 000012
【００６１】
表−３のＲｕｎ１〜３の比較により、ポリ（Ｌ−リシン）のｐＨが９.０〜１０.０の範囲では素早く凝固することがわかる。また、Ｒｕｎ２と５の比較により、ポリ（Ｌ−リシン）の濃度がゲル形成挙動に影響することがわかる。
実施例４
実施例１の操作に従うが、本例では、末端アルデヒドの高分子ミセル溶液０.２５ｍＬ（室温）にポリアミン（和光純薬製：キトサン１０またはキトサン１００を使用）液０.２５ｍＬ（室温）をテフロンの撹拌子で撹拌しながら加えた。さらにｐＨを高めるために７％炭酸ナトリウム水溶液を加えてその凝固の速度と硬さを観察した。結果を表−４に示す。
【００６２】
【表４】
0004709479.tif 000013
【００６３】
表より、高分子量のキトサンの場合にゲルが形成することがわかった。
実施例５  血液凝固計よる凝固実験（３７℃）
Ssarstedt 社製の Biomatic B10 のセルに上記の高分子ミセルの製造例に従って得た、末端アルデヒドの高分子ミセル溶液０.２５ｍＬ、ポリアミン液０.２５ｍＬの順番で加え、溶液の粘度変化を径時的に測定した。結果を表−５に示す。
【００６４】
【表５】
0004709479.tif 000014
【００６５】
表−５における到達粘度の結果から、実施例１および２でゲルの形成が得られたすべての条件で、粘度が４０mPa S 以上となり、ゲルを形成しない条件のものは４０mPa S となった（これらのＲＵＮでの測定域は２〜４０mPa S）。
【００６６】
粘度３０(mPa S)に到達する時間の結果でポリアリルアミンの場合は、実施例２での凝固速度が「中」と観察された条件では、粘度３０(mPa S)に到達する時間は３秒、凝固速度が「大」と観察された条件では、粘度３０(mPa S)に到達する時間は２秒以内、凝固しなかったものは粘度３０(mPa S)に到達しなかった。実施例３に従うポリ（Ｌ−リシン）の場合は、実施例１および２での凝固する条件では、ポリアリルアミンに比べて粘度が３０(mPa S)に到達するのに３〜８秒と長い時間がかかった。
実施例６  マウスの腹部切開部位での凝固及び組織接着実験
マウスの腹部を麻酔下に切開し、腹膜を露出させ、そこに本接着剤を０.２〜１ｍＬ程度を滴下し、１分程度静置した後、凝固（ゲル形成）と腹膜への接着性を観察した。滴下は以下に述べる２つの方法を用いた。結果を表−６に示す。
（Ａ法）  高分子ミセル液とポリアリルアミン液を等量混ぜ、その混合液をシリンジで腹膜に滴下した直後に、滴下位置に炭酸ナトリウム水溶液（７w/w％）を滴下する。
（Ｂ法）  高分子ミセル液とポリアリルアミン液を別々にシリンジに取り、ニプロ医工（株）製のボルヒール調整器にセットして、滴下する（これによって常に同量が滴下直前に混合される。）。
【００６７】
【表６】
0004709479.tif 000015
【００６８】
表−６より、高分子ミセルの高分子鎖のアルデヒド基の割合が１０％、１００％両方の場合で、Ａ法とＢ法の両方法で、良好な腹膜への接着性及びゲル形成が見られた。腹膜への接着性は、アルデヒド基の割合が１００％の高分子ミセルの場合の方が少し強かった。
【００６９】
本発明に従う接着剤の腹膜組織への接着状況を示す図に代わる写真を図２（ａ）、（ｂ）および（ｃ）に示す。
【００７０】
図２（ａ）は、ＲＵＮ１によるゲル凝固を示す。２つの矢印で示した位置に透明のゲルが形成していることが観察される。同（ｂ）は、ＲＵＮ２によるゲル凝固を示す。２つの矢印の意味は（ａ）に同じ。同（ｃ）は、ＲＵＮ１によるゲル凝固を示す。色素でゲルの輪部を浮き出させている。２つの矢印の意味は（ａ）に同じ。
【図面の簡単な説明】
【図１】本発明に従う接着剤のゲル形成概念図である。
【図２】本発明に従う接着剤のマウスの腹膜上でのゲル形成および組織の接着を示す図に代わる写真である。
【図１】
0004709479.tif 000018
【図２】
0004709479.tif 000019